(57)【要約】【課題】高抵抗の上記透明導電層をスパッタリング法で基板に成膜する場合、スパッタリング時の放電を安定して継続させる透明導電膜の製造方法、並びに、この方法で形成される透明導電膜、及び、この方法で用いられるスパッタリングターゲットを提供する。【解決手段】上記目的を達成するため、本発明の一形態に係る透明導電膜の製造方法では、シート抵抗が１×１０１０Ω／ｓｑ．以上の透明導電層をターゲット材とするスパッタリングターゲットが用いられる。放電ガスとして水蒸気が含まれる放電ガスが用いられる。上記放電ガス中の水分圧を調整しながら、上記スパッタリングターゲットをスパッタリングして、基板に上記透明導電層の成分を含む透明導電膜が形成される。【選択図】図２
2020204050.tif 000002
【特許請求の範囲】
【請求項１】
シート抵抗が１×１０１０Ω／ｓｑ．以上の透明導電層をターゲット材とするスパッタリングターゲットを用いて、
放電ガスとして水蒸気が含まれる放電ガスを用い、
前記放電ガス中の水分圧を調整しながら、前記スパッタリングターゲットをスパッタリングして、基板に前記透明導電層の成分を含む透明導電膜を形成する
透明導電膜の製造方法。
【請求項２】
請求項１に記載された透明導電膜の製造方法であって、
前記基板に、シート抵抗が１×１０１０Ω／ｓｑ．以上の前記透明導電膜が形成される
透明導電膜の製造方法。
【請求項３】
請求項１または２に記載された透明導電膜の製造方法であって、
前記水分圧が２×１０−３Ｐａ以上に調整される
透明導電膜の製造方法。
【請求項４】
請求項１〜３のいずれか１つに記載された透明導電膜の製造方法であって、
前記透明導電層は、主成分である酸化インジウムスズと、副成分である酸化ケイ素とを含む透明導電層、または、主成分である酸化スズと、副成分である酸化ニオブとを含む透明導電層である
透明導電膜の製造方法。
【請求項５】
請求項４に記載された透明導電膜の製造方法であって、
前記透明導電層に前記副成分が１５ｗｔ％以上含まれる
透明導電膜の製造方法。
【請求項６】
基板に形成され、シート抵抗が１×１０１０Ω／ｓｑ．以上であり、主成分である酸化インジウムスズと、副成分である酸化ケイ素とを含むか、または、主成分である酸化スズと、副成分である酸化ニオブとを含む
透明導電膜。
【請求項７】
基体と、
前記基体に形成され、シート抵抗が１×１０１０Ω／ｓｑ．以上であり、主成分である酸化インジウムスズと、副成分である酸化ケイ素とを有する透明導電層、または、主成分である酸化スズと、副成分である酸化ニオブとを含む透明導電層と
を具備するスパッタリングターゲット。
【発明の詳細な説明】
【技術分野】
【０００１】
本発明は、透明導電膜の製造方法、透明導電膜、及びスパッタリングターゲットに関する。
【背景技術】
【０００２】
液晶パネル基板に対して水平方向成分の電界を発生させて液晶を駆動させる、いわゆる横電界駆動方式（ＩＰＳ（In-Plane Switching）方式、またはＦＦＳ（Fringe Field Switching）方式）を採用したインセル型の液晶パネルは、次のような構造を有する。例えば、この構造は、カラーフィルタ基板と、液晶を駆動する液晶駆動用電子回路と指タッチを感知する感知センサ用電極とを有する対向基板と、これらの間に設けられた液晶とを具備する。
【０００３】
このような液晶パネルにおいては、カラーフィルタ基板に電極が形成されておらずカラーフィルタが帯電し、表示動作の誤動作が生じていた。この帯電を防止するために、カラーフィルタが形成されていないカラーフィルタ基板の面に、高抵抗の酸化インジウムスズを主材料としケイ素を含む透明導電層を設ける技術がある（例えば、特許文献１参照）。
【先行技術文献】
【特許文献】
【０００４】
【特許文献１】特許第５８５５９４８号公報
【発明の概要】
【発明が解決しようとする課題】
【０００５】
しかしながら、高抵抗の上記透明導電層をスパッタリング法で基板に成膜する場合、透明導電層の抵抗率の高さから、スパッタリング時の放電が不安定になる場合がある。これにより、所望の成膜速度、膜質が得られなくなる場合がある。
【０００６】
以上のような事情に鑑み、本発明の目的は、高抵抗の上記透明導電層をスパッタリング法で基板に成膜する場合、スパッタリング時の放電を安定して継続させる透明導電膜の製造方法、並びに、この方法で形成される透明導電膜、及び、この方法で用いられるスパッタリングターゲットを提供することにある。
【課題を解決するための手段】
【０００７】
上記目的を達成するため、本発明の一形態に係る透明導電膜の製造方法では、シート抵抗が１×１０１０Ω／ｓｑ．以上の透明導電層をターゲット材とするスパッタリングターゲットが用いられる。
放電ガスとして水蒸気が含まれる放電ガスが用いられる。
上記放電ガス中の水分圧を調整しながら、上記スパッタリングターゲットをスパッタリングして、基板に上記透明導電層の成分を含む透明導電膜が形成される。
【０００８】
このような透明導電膜の製造方法によれば、高抵抗の透明導電層をターゲット材とするスパッタリングターゲットを用いても、スパッタリング時の放電が安定して継続し、透明導電膜が安定して製造される。
【０００９】
上記の透明導電膜の製造方法においては、上記基板に、シート抵抗が１×１０１０Ω／ｓｑ．以上の上記透明導電膜が形成されてもよい。
【００１０】
このような透明導電膜の製造方法によれば、高抵抗の透明導電層をターゲット材とするスパッタリングターゲットにより、基板に、シート抵抗が１×１０１０Ω／ｓｑ．以上の上記透明導電膜が形成される。
【００１１】
上記の透明導電膜の製造方法においては、上記水分圧が２×１０−３Ｐａ以上に調整されてもよい。
【００１２】
このような透明導電膜の製造方法によれば、水分圧が２×１０−３Ｐａ以上に調整され、高抵抗の透明導電層をターゲット材とするスパッタリングターゲットを用いても、スパッタリング時の放電が安定して継続し、透明導電膜が安定して製造される。
【００１３】
上記の透明導電膜の製造方法においては、上記透明導電層は、主成分である酸化インジウムスズと、副成分である酸化ケイ素とを含む透明導電層、または、主成分である酸化スズと、副成分である酸化ニオブとを含む透明導電層でもよい。
【００１４】
このような透明導電膜の製造方法によれば、スパッタリング時の放電が安定して継続し、透明導電膜が安定して製造される。
【００１５】
上記の透明導電膜の製造方法においては、上記透明導電層に上記副成分が１５ｗｔ％以上含まれてもよい。
【００１６】
このような透明導電膜の製造方法によれば、透明導電層に副成分が１５ｗｔ％以上含まれるターゲット材を用いても、スパッタリング時の放電が安定して継続し、透明導電膜が安定して製造される。
【００１７】
上記目的を達成するため、本発明の一形態に係る透明導電膜は、基板に形成され、シート抵抗が１×１０１０Ω／ｓｑ．以上であり、主成分である酸化インジウムスズと、副成分である酸化ケイ素とを含むか、または、主成分である酸化スズと、副成分である酸化ニオブとを含む。
【００１８】
上記目的を達成するため、本発明の一形態に係るスパッタリングターゲットは、基体と、上記基体に形成され、シート抵抗が１×１０１０Ω／ｓｑ．以上であり、主成分である酸化インジウムスズと、副成分である酸化ケイ素とを有する透明導電層、または、主成分である酸化スズと、副成分である酸化ニオブとを含む透明導電層とを具備する。
【発明の効果】
【００１９】
以上述べたように、本発明によれば、高抵抗の上記透明導電層をスパッタリング法で基板に成膜する場合、スパッタリング時の放電を安定して継続させる透明導電膜の製造方法、並びに、この方法で形成される透明導電膜、及び、この方法で用いられるスパッタリングターゲットが提供される。
【図面の簡単な説明】
【００２０】
【図１】本実施形態に係る透明導電膜を含む液晶パネルを示す模式的断面図である。
【図２】図（ａ）は、水蒸気の蒸気圧と、放電電力の変動幅との関係を示すグラフ図である。図（ｂ）は、水蒸気の蒸気圧と、放電電圧の変動幅との関係を示すグラフ図である。
【図３】ターゲット材中の酸化ケイ素の濃度と透明導電膜の比抵抗との関係を示すグラフ図である。
【発明を実施するための形態】
【００２１】
以下、図面を参照しながら、本発明の実施形態を説明する。各図面には、ＸＹＺ軸座標が導入される場合がある。また、同一の部材または同一の機能を有する部材には同一の符号を付す場合があり、その部材を説明した後には適宜説明を省略する場合がある。
【００２２】
まず、本実施形態の透明導電膜の製造方法で製造される透明導電膜が滴用されるデバイスについて説明する。
【００２３】
本実施形態では、一例として、ＦＦＳ方式を採用したインセル型のタッチパネル機能付きの液晶パネルを例示する。例えば、本実施形態に係る液晶パネルは、ＩＰＳ方式の液晶パネルにも適用でき、液晶パネルを構成する一対の基板のうち、一方の基板に液晶駆動用電子回路及び感知センサ用電極が設けられ、他方の基板には電極が形成されずカラーフィルタが形成された構成にも適用可能である。
【００２４】
［液晶パネル］
【００２５】
図１は、本実施形態に係る透明導電膜を含む液晶パネルを示す模式的断面図である。
【００２６】
液晶パネル１は、画像を表示する機能と、タッチパネル機能とを兼ね備える。液晶パネル１は、透明導電膜付き基板１０と、対向基板２０と、液晶４０と、偏光板５０と、カバーガラス６０と、偏光板５１とを具備する。図１の例では、Ｚ軸方向において、偏光板５１、対向基板２０、液晶４０、透明導電膜付き基板１０、偏光板５０及びカバーガラス６０がこの順に積層されている。液晶４０内には、スペーサ４１が設けられている。
【００２７】
液晶パネル１において、偏光板５１にバックライトが入射する。また、液晶パネル１において、カバーガラス６０を通して画像が視認される。また、液晶パネル１においては、カバーガラス６０を指７０等でタッチすることにより、タッチ操作を行うことができる。以下に、液晶パネル１における各部材の構成について詳細に説明する。
【００２８】
透明導電膜付き基板１０は、透明導電膜１２と、カラーフィルタ基板１４とを有する。カラーフィルタ基板１４は、透明基板１１と、カラーフィルタ１５とを含む。透明基板１１は、透明導電膜１２とカラーフィルタ１５との間に設けられている。透明基板１１は、例えば、ガラス基板である。透明導電膜１２は、液晶パネル１において、例えば、帯電防止層として機能する。
【００２９】
透明導電膜１２は、透明基板１１の表面１１ａ上に設けられている。例えば、透明導電膜１２は、主成分である酸化インジウムスズ（ＩＴＯ）と、副成分である酸化ケイ素（ＳｉＯ２）とを含む。そのほか、透明導電膜１２は、主成分である酸化スズ（ＳｎＯ２）と、副成分である、酸化ニオブ（Ｎｂ２Ｏ３、またはＮｂ２Ｏ５）、酸化タンタル（Ｔａ２Ｏ３、またはＴａ２Ｏ５）及び酸化アンチモン（Ｓｂ２Ｏ３、またはＳｂ２Ｏ５）の少なくともいずれかを含むものでもよい。
【００３０】
ここで、透明導電膜１２には、ターゲット材の製造過程において導入される、微量なアルミニウム（Ａｌ）、ジルコニウム（Ｚｒ）等の元素が含まれる場合がある。透明導電膜１２に、微量元素（Ａｌ、Ｚｒ等）が含まれたり、含まれなかったりしても、本実施形態では、実質的に同じ効果が得られる。なお、副成分としては、上記の酸化物のほか、第３族元素のいずれかの酸化物であってもよい。
【００３１】
また、透明導電膜１２において、酸化ケイ素、酸化ニオブ等の副成分の含有率は、１５ｗｔ％以上２５％ｗｔ以下である。副成分の含有率が１５ｗｔ％より小さくなると、例えば、透明導電膜１２の抵抗が低くなり好ましくない。一方、副成分の含有率が２５ｗｔ％より大きくなると、例えば、透明導電膜１２のシート抵抗が高くなり好ましくない。
【００３２】
このような酸化物で構成される透明導電膜１２のシート抵抗は、例えば、１×１０１０（Ω／ｓｑ．）以上１×１０１４（Ω／ｓｑ．）以下であり、好ましくは、１×１０１２（Ω／ｓｑ．）以上１×１０１３（Ω／ｓｑ．）以下である。透明導電膜１２のシート抵抗が１×１０１０（Ω／ｓｑ．）より小さくなると、例えば、タッチ操作時のタッチ信号が透明導電膜１２により遮蔽され好ましくない。一方、透明導電膜１２のシート抵抗が１×１０１４（Ω／ｓｑ．）より大きくなると、例えば、透明導電膜１２の除電機能が低下し好ましくない。
【００３３】
透明導電膜１２のシート抵抗は、透明導電膜１２に含まれる酸化ケイ素の含有率を変化させることで調整することができる。あるいは、シート抵抗は、成膜時に透明導電膜１２に導入する水蒸気、酸素等の量を変化させることで調整することができる。
【００３４】
透明導電膜１２が設けられた液晶パネル１においては、透明導電膜１２の抵抗が高抵抗であるため、タッチ操作時のタッチ感知が安定し、カラーフィルタ１５の帯電が抑制される。さらに、液晶パネル１においては、透明導電膜１２による光の透過性から、液晶パネル１における画像がより鮮明に視認できる。すなわち、液晶パネル１の動作信頼性は、より向上する。
【００３５】
また、透明導電膜１２の厚さは、５ｎｍ以上２５ｎｍ以下である。透明導電膜１２の厚さが５ｎｍより小さくなると、例えば、透明導電膜１２のシート抵抗が上記の範囲よりも高くなり、透明導電膜１２の除電機能が低減するので好ましくない。透明導電膜１２の厚さが２５ｎｍよりも大きくなると、例えば、透明導電膜１２の透過率が低下するので好ましくない。
【００３６】
また、透明導電膜１２には、窒素（Ｎ）が含有されてもよい。窒素は、例えば、不純物元素として、透明導電膜１２に含有されている。透明導電膜１２のシート抵抗は、例えば、窒素の添加量を変化させることで調整することができる。例えば、透明導電膜１２の成膜時には、成膜時に導入する酸素の割合を透明導電膜１２が還元しない程度に調整し、透明導電膜１２のシート抵抗を成膜時に導入する窒素の割合を酸素の割合とは独立して制御することにより調整することができる。
【００３７】
カラーフィルタ１５は、透明基板１１の表面１１ｂに形成される。カラーフィルタ１５は、黒色樹脂などで格子状に形成されたブラックマトリクスと、ブラックマトリクスの開口部を埋めるように、例えば、ストライプ状に形成された赤色着色層、緑色着色層、青色着色層とからなる。カラーフィルタ１５上には図示しない配向膜が形成されている。
【００３８】
格子状のブラックマトリックスにより形成される開口部はサブ画素に対応し、１つの画素は、赤色サブ画素、緑色サブ画素及び青色サブ画素の３つのサブ画素によって構成される。対向基板２０は、透明基板２１（第２の透明基板）と、感知センサ用電極及び液晶駆動用電子回路を備える機能層２２を有する。透明基板２１は、例えば、ガラス基板である。
【００３９】
透明基板２１は、表面２１ａと、表面２１ｂを有する。機能層２２は、透明基板２１の表面２１ｂ上に設けられている。また、機能層２２上には図示しない配向膜が形成されている。液晶駆動用電子回路は、液晶４０を駆動するものである。感知センサ用電極は、感知センサの一部を構成し、カバーガラス６０表面上でのタッチ操作を感知するものである。
【００４０】
機能層２２は、画素電極と、ＴＦＴ（Thin Film Transistor）と、ゲートラインと、信号ラインと、共通電極と、共通電極駆動用ラインと、感知センサ用駆動ラインと、感知センサ用検出ラインとを有する。
【００４１】
液晶駆動用電子回路は、画素電極と、ＴＦＴと、ゲートラインと、信号ラインと、共通電極と、共通電極駆動用ラインからなる。これら液晶駆動用電子回路は、液晶パネルに電気的に接続する図示しない駆動回路基板に設けられる駆動制御回路によって駆動制御される。
【００４２】
感知センサ用電極は、感知センサ用駆動ラインと、感知センサ用検出ラインと、共通電極からなる。感知センサは、これら感知センサ用電極とタッチ位置検出制御回路とからなり、タッチ位置検出制御回路は液晶パネルに電気的に接続する図示しない駆動回路基板に設けられる。感知センサを設けることにより、液晶パネルはタッチパネル機能を備える。液晶駆動用に用いられる共通電極は感知センサ用電極としても機能する。
【００４３】
このように対向基板２０には、液晶パネル１の表示画面に表示する画像を生成する液晶駆動用電子回路と、液晶パネル１の表面上の指７０やタッチペン等の器具によるタッチを感知する感知センサの一部が設けられている。
【００４４】
透明基板２１の水平面をＸＹ平面とすると、ゲートラインと信号ラインとは層間絶縁膜を介してそれぞれＸ軸方向、Ｙ軸方向に設けられ、その交差部毎にＴＦＴ及び櫛歯状の画素電極が設けられる。ＴＦＴを構成するゲート電極はゲートラインと電気的に接続され、ＴＦＴを構成するソース、ドレインはそれぞれ信号ラインと画素電極に電気的に接続される。
【００４５】
共通電極は、１画素毎に対応して島状に複数形成される。ＴＦＴ、共通電極、画素電極は、それぞれ透明基板２１側からＴＦＴ、層間絶縁膜、共通電極、層間絶縁膜、画素電極の順に積層された構成となっている。
【００４６】
共通駆動用ラインは、共通電極と電気的に接続し、信号ライン、ソース及びドレインと同じ層で形成される。
【００４７】
感知センサ用駆動ラインは、ゲート電極及びゲートラインと同じ層でＸ軸方向に複数形成される。感知センサ用駆動ラインは、一部の共通電極と電気的に接続し、感知センサ用駆動電極に接続された共通電極は、感知センサの駆動電極として機能する。感知センサ用駆動電極は、図示しないタッチ位置検出制御回路に接続されており、このタッチ位置検出制御回路は、タッチ位置検出用の駆動信号を出力する。
【００４８】
感知センサ用検出ラインは、ソース及び信号ラインと同じ層でＹ軸方向に複数形成される。感知センサ用検出ラインは、感知センサ用駆動ラインと電気的に接続していない他の共通電極と電気的に接続し、感知センサ用検出ラインに接続された共通電極は、感知センサの検出電極として機能する。感知センサ用駆動ラインは、図示しないタッチ位置検出制御回路に接続されており、このタッチ位置検出制御回路は、感知センサ用検出ラインから送られてきた検出信号を受信する。そして、受信した検出信号を解析することによってタッチ位置の座標を算出する。
【００４９】
液晶パネル１において、表示段階では、液晶駆動用電子回路により横電界が形成されて液晶４０が駆動し、液晶パネル１に画像を表示させる。タッチ段階では、指が表示面に近づくことにより、感知センサの駆動電極と検出電極との間の容量が減少するので、この容量の変化を感知センサによって検出することにより指のタッチ位置を特定する。
【００５０】
液晶４０は、透明導電膜付き基板１０のカラーフィルタ１５と対向基板２０との間に設けられている。カラーフィルタ１５と対向基板２０との間隙は、スペーサ４１によって保持される。カラーフィルタ１５が形成されている透明基板１１の表面１１ｂは、対向基板２０の機能層２２が設けられた透明基板２１の表面２１ｂに対向している。液晶４０の駆動は、液晶駆動用電子回路によって制御される。また、カバーガラス６０は、図示しない粘着層によって偏光板５０と固定されている。
【００５１】
［透明導電膜の製造方法］
【００５２】
液晶パネル１の構成要素である透明導電層付き基板１０の製造方法について、図１を参照しながら説明する。
【００５３】
例えば、ブラックマトリクス、赤色着色層、緑色着色層及び青色着色層からなるカラーフィルタ１５が透明基板１１の表面１１ｂに形成されたカラーフィルタ基板１４が準備される。
【００５４】
次に、カラーフィルタ１５が形成されていない透明基板１１の表面１１ａに透明導電膜１２が形成される。
【００５５】
透明導電膜１２の製造では、基体と、基体に形成されターゲット材である透明導電層とを有するスパッタリングターゲットが用いられる。スパッタリングターゲットの透明導電層のシート抵抗は、例えば、１×１０１０（Ω／ｓｑ．）以上１×１０１４（Ω／ｓｑ．）以下であり、好ましくは、１×１０１２（Ω／ｓｑ．）以上１×１０１３（Ω／ｓｑ．）以下である。
【００５６】
放電ガスとしては、水蒸気が含まれる放電ガスが用いられる。放電ガス中の水分圧を調整しながら、スパッタリングターゲットをスパッタリングして、透明導電層の成分を含む透明導電膜１２が基板１０に形成される。
【００５７】
透明導電膜１２は、例えば、ＤＣ（直流）スパッタリング法、ＡＣ（交流）スパッタリング法、ＲＦスパッタリング法等で形成される。ＤＣスパッタリング法としては、マグネトロンＤＣスパッタリング方式が採用されてもよい。ＡＣスパッタリング法としては、マグネトロンＡＣスパッタリング方式が採用されてもよい。この場合の磁束密度は、スパッタリングターゲットの表面で８００Ｇ（ガウス）以上１１００Ｇ以下に設定される。８００Ｇよりも小さいと、放電電力及び放電電圧の変動が大きくなる。また、１１００Ｇよりも大きい磁束密度は、装置設計が煩雑になる。
【００５８】
ＡＣスパッタリング法によれば、高抵抗状態の透明導電膜１２を形成（反応性スパッタリング）する際に、カソード電位に対するアノード電位が安定に確保できて、放電が長時間にわたり安定して継続する。これにより、生産性に優れる。
【００５９】
また、ＡＣスパッタリング法（または、マグネトロンＡＣスパッタリング方式）は、ＲＦスパッタリング法よりも成膜速度が高い。さらに、ＡＣスパッタリング法（または、マグネトロンＡＣスパッタリング方式）は、ＲＦスパッタリング法よりも表皮効果が抑制されて、電力がスパッタリングターゲット全域に行き渡る。ＡＣスパッタリング法（または、マグネトロンＡＣスパッタリング方式）が採用された場合、スパッタリングターゲットには、例えば、周波数が２０ｋＨｚ以上６０ｋＨｚ以下の交流電圧が印加される。周波数が２０ｋＨｚよりも小さいと、ＤＣ放電に近づくため、長時間にわたり放電を継続すると、放電が不安定になる場合がある。一方、周波数が６０ｋＨｚよりも大きくなると、周波数がＲＦ放電に近づくため成膜速度が低下する場合がある。
【００６０】
なお、スパッタリングターゲットは、プレーナ型ターゲットでもよく、チューブ型のターゲットでもよい。プレーナ型ターゲットの基体は、バッキングプレートであり、チューブ型ターゲットの基体は、バッキングチューブである。
【００６１】
ターゲット材（透明導電層）は、主成分である酸化インジウムスズ（ＩＴＯ）と、副成分である酸化ケイ素（ＳｉＯ２）とを含む。そのほか、ターゲット材は、主成分である酸化スズ（ＳｎＯ２）と、副成分である、酸化ニオブ（Ｎｂ２Ｏ３、またはＮｂ２Ｏ５）、酸化タンタル（Ｔａ２Ｏ３、またはＴａ２Ｏ５）及び酸化アンチモン（Ｓｂ２Ｏ３、またはＳｂ２Ｏ５）の少なくともいずれかを含むものでもよい。ターゲット材における酸化ケイ素、酸化ニオブ等の副成分の含有率は、１５ｗｔ％以上２５％ｗｔ以下である。ターゲット材には、ターゲット材の製造過程において、アルミニウム（Ａｌ）、ジルコニウム（Ｚｒ）等の微量の元素が導入される場合がある。ターゲット材に、微量元素（Ａｌ、Ｚｒ等）が含まれたり、含まれなかったりしても、本実施形態では実質的に同じ効果が得られる。
【００６２】
酸化インジウムスズ／酸化ケイ素をターゲット材としたときの成膜条件の一例は、以下の通りである。例えば、ＡＣスパッタリング装置内で、透明基板１１の表面１１ａに透明導電膜１２が形成される。透明導電膜１２の厚さは、例えば、２０ｎｍである。成膜直後の透明導電膜１２は、非晶質膜である。また、透明導電膜１２は、ターゲット材の成分以外に水を極微量に含む。
【００６３】
ターゲット材：酸化インジウムスズ／酸化ケイ素（１８ｗｔ％）
放電ガス：アルゴン（Ａｒ）／水蒸気（Ｈ２Ｏ）
放電電力：１１〜１２ｋＷ（交流）
周波数：５０ｋＨｚ、６１．３ｋＨｚ
ガス全圧：０．１Ｐａ以上１．０Ｐａ以下、好ましくは、０．２Ｐａ
水蒸気分圧：１×１０−３Ｐａ以上１×１０−２Ｐａ以下、好ましくは、２×１０−３Ｐａ以上１×１０−２Ｐａ以下、より好ましくは、２×１０−３Ｐａ
基板温度：２５℃設定
【００６４】
仮に、ターゲット材として、酸化ケイ素の含有率が１５ｗｔ％よりも小さいターゲット材を用いた場合、基板１０に形成される透明導電膜１２のシート抵抗が１×１０１０（Ω／ｓｑ．）以下となり、所望の高抵抗の透明導電膜が得られない。
【００６５】
一方、ターゲット材として、酸化ケイ素の含有率が１５ｗｔ％以上のターゲット材を用いた場合には、次のような現象が起き得る。
【００６６】
例えば、成膜中にターゲット表面にターゲット成分の再付着等によって酸化ケイ素粒が析出すると、プラズマ中の電荷（例えば、Ａｒイオン等のカチオン）が酸化ケイ素粒に帯電する。これは、ＳｉＯ２の絶縁性のためである。
【００６７】
このような現象が起きると、カソード（スパッタリングターゲット）の電位が不安定になって、プラズマ密度が減少したり、放電が停止したりする現象が起きる。あるいは、スパッタリングターゲット上で酸化ケイ素粒が絶縁破壊して、スパッタリングターゲット上にプラズマアークが発生する場合がある。
【００６８】
本実施形態では、酸化インジウムスズ／酸化ケイ素を含むターゲット材であって、酸化ケイ素の含有率が１５ｗｔ％以上２５％ｗｔ以下であるターゲット材を用いた場合、放電の不安定さを解消するために、放電ガス中に水蒸気を含有させて成膜を進行させる。
【００６９】
このような方法によれば、ＩＴＯ／ＳｉＯ２ターゲットを例にあげると、放電ガスに含まれるＨイオン、水酸基イオン等により、絶縁性を呈す化学量論比ＳｉＯ２、あるいはＳｉＯ２に近い酸化ケイ素がＳｉＯｘ（０＜ｘ＜２）に還元されて、酸化ケイ素粒の絶縁性が低下する。これにより、スパッタリング時には、酸化ケイ素粒における帯電が緩和されて、安定した放電が持続する。
【００７０】
または、酸化ケイ素粒における帯電を緩和する別の手法として、交流電圧の周波数をより高周波にする手法がある。
【００７１】
図２（ａ）は、水蒸気の蒸気圧と、放電電力の変動幅との関係を示すグラフ図である。図２（ｂ）は、水蒸気の蒸気圧と、放電電圧の変動幅との関係を示すグラフ図である。
【００７２】
図２（ａ）に示すように、放電電力の変動幅は、水蒸気の分圧の上昇とともに減少する。特に、水蒸気の分圧が１×１０−３Ｐａ以上になると、放電電力の変動幅が略０になる。さらに、交流電圧の周波数を上昇させることで、放電電力の変動幅が下がることが確認されている。
【００７３】
図２（ｂ）に示すように、放電電圧の変動幅は、水蒸気の分圧の上昇とともに減少する。特に、水蒸気の分圧が２×１０−３Ｐａになると、放電電圧の変動幅が略０になる。さらに、交流電圧の周波数を上昇させることで、放電電圧の変動幅が下がることが確認されている。
【００７４】
これらの結果は、放電ガスに水蒸気を含有させたり、周波数をより高く設定したりすることで、安定した放電が持続することを意味する。
【００７５】
図３は、ターゲット材中の副成分の濃度（ｗｔ％）と透明導電膜の比抵抗（Ω／ｓｑ．）との関係を示すグラフ図である。
【００７６】
ＩＴＯ／酸化ケイ素を含むターゲットを用いた場合においては、酸化ケイ素の濃度が増加するにつれ、透明導電膜１２のシート抵抗が増加する。これは、酸化ケイ素の濃度の増加とともに、ターゲット材のシート抵抗が増加するからである。ここで、スパッタリング時には、水蒸気の分圧が２×１０−４Ｐａ〜２×１０−３Ｐａに調整されることで、安定した放電が持続する。このように、水蒸気分圧を調整することで安定したプラズマ放電が継続する。
【００７７】
また、図中には、酸化スズ／酸化ニオブを含むターゲットを用いた場合の結果が示されている。酸化ニオブの濃度が増加するにつれ、透明導電膜１２のシート抵抗が増加する。特に、酸化スズ／酸化ニオブを含むターゲットを用いた場合には、酸化ニオブの含有率を１５％以上、好ましくは、１７ｗｔ％以上２５％ｗｔ以下に設定することで、１×１０１０（Ω／ｓｑ．）以上１×１０１４（Ω／ｓｑ．）以下のシート抵抗が得られる。
【００７８】
以上、本発明の実施形態について説明したが、本発明は上述の実施形態にのみ限定されるものではなく種々変更を加え得ることは勿論である。各実施形態は、独立の形態とは限らず、技術的に可能な限り複合することができる。
【符号の説明】
【００７９】
１…液晶パネル
１０…基板
１１…透明基板
１１ａ、１１ｂ…表面
１２…透明導電膜
１４…カラーフィルタ基板
１５…カラーフィルタ
２０…対向基板
２１…透明基板
２１ａ、２１ｂ…表面
２２…機能層
４０…液晶
４１…スペーサ
５０、５１…偏光板
６０…カバーガラス
７０…指
【図１】
2020204050.tif 000003
【図２】
2020204050.tif 000004
【図３】
2020204050.tif 000005